СЫРЬЕВАЯ СМЕСЬ И СПОСОБ ИЗГОТОВЛЕНИЯ КЕРАМИЧЕСКИХ ИЗДЕЛИЙ

1. Сырьевая смесь для изготовления керамических изделий, отличающаяся тем, что включает молотый пористый стекломатериал алюмосиликатного состава, полученный из шлаков 85-90 мас.%, и раствор высокомодульного жидкостекольного связующего 10-15 мас.%, высокомодульное жидкостекольное связующее содержит, %:
Жидкое натриевое стекло
70-73
Этилсиликат
32-15-18
Техническая вода
8-15
2. Способ изготовления строительных керамических изделий из сырьевой смеси по п.1, включающий приготовление сырьевой смеси, формование изделий, сушку и обжиг, отличающийся тем, что измельченный пористый стекломатериал смешивают с высокомодульным жидкостекольным связующим, прессование осуществляют при давлении 10-30 МПа, сформованные изделия подвергают сушке при 150-200°С, обжиг проводят при 950-1100°С.